(57)【要約】【課題】特に小径化した際に所定のニップ厚を維持するべく低硬度化して柔軟性を付与した状態での圧縮永久歪みが小さく、ヘタリとそれに伴う画像ムラとを生じにくい半導電性ゴムローラ等を形成できる半導電性ゴム組成物と、前記各特性に優れた半導電性ゴムローラ１とを提供する。【解決手段】半導電性ゴム組成物は、共重合成分としてエチレンオキサイドを含む共重合ゴムと、クロロプレンゴムとを含むゴム分１００質量部に、０．５〜１．５質量部のチオウレア系加硫促進剤、０．５〜１．５質量部のグアニジン系加硫促進剤、および０．５〜２．０質量部のパーオキサイド系架橋剤を添加した。半導電性ゴムローラ１は、前記半導電性ゴム組成物を用いて形成した。【選択図】図１
2010180357.tif 000002
【特許請求の範囲】
【請求項１】
共重合成分としてエチレンオキサイドを含む共重合ゴムと、クロロプレンゴムとを少なくとも含むゴム分と、
前記ゴム分の総量１００質量部に対して０．５質量部以上、１．５質量部以下のチオウレア系加硫促進剤、０．５質量部以上、１．５質量部以下のグアニジン系加硫促進剤、および０．５質量部以上、２．０質量部以下のパーオキサイド系架橋剤と、
を含有することを特徴とする半導電性ゴム組成物。
【請求項２】
共重合ゴムが、エピクロロヒドリン−エチレンオキサイド共重合ゴム、およびエピクロロヒドリン−エチレンオキサイド−アリルグリシジルエーテル共重合ゴムからなる群より選ばれた少なくとも１種である請求項１に記載の半導電性ゴム組成物。
【請求項３】
ゴム分がアクリロニトリルブタジエン共重合ゴムをも含んでいる請求項１または２に記載の半導電性ゴム組成物。
【請求項４】
請求項１ないし３のいずれかに記載の半導電性ゴム組成物からなることを特徴とする半導電性ゴムローラ。
【発明の詳細な説明】
【技術分野】
【０００１】
本発明は、半導電性ゴム組成物と、前記半導電性ゴム組成物を用いて形成され、レーザープリンタ等の電子写真装置に組み込んで用いられる半導電性ゴムローラに関するものである。
【背景技術】
【０００２】
前記レーザープリンタや、あるいは静電式複写機、普通紙ファクシミリ装置、これらの複合機等の電子写真装置は、例えば高速化、高画質化、カラー化、小型化といった改良が次々に進むことで広く普及してきた。またこうした改良は現在も絶え間なく続けられている。
例えばレーザープリンタでは、今後のさらなる普及を目指してより一層の小型化と、各部の耐久性の向上によるメンテナンスフリー化とを図るために研究開発が続けられている。そしてこの流れに沿って、画像形成装置に組み込んで使用される半導電性ゴムローラ等のゴム部品についてもさらなる小型化と高い耐久性とが求められるようになってきている。
【０００３】
前記半導電性ゴムローラは、例えばレーザープリンタ内で帯電ローラ、現像ローラ、転写ローラ、クリーニングローラ等として用いられる。このうち現像ローラは、レーザープリンタ等の現像部において量規制ブレードによって高圧で現像ローラの表面に接触されることによって帯電されたトナーを感光体ドラムの表面に搬送して、前記表面に形成される静電潜像をトナー像に現像するためのものである。
【０００４】
多くのレーザープリンタにおいて現像ローラは、感光体ドラムおよびトナー容器と一体のカートリッジとして、前記レーザープリンタの筐体に対して着脱自在に設けられている。そしてトナー容器内のトナーがなくなった際にはカートリッジごと現像ローラや感光体ドラムも新たなものと交換することにより、レーザープリンタのメンテナンスフリー化が図られている。
【０００５】
近年のレーザープリンタのさらなる小型化の要求に対応したり、小型でしかもフルカラー化に対応したレーザープリンタ等を開発したりするためには、前記カートリッジを現状よりもさらに小型化する必要がある。
そのため現像ローラには、
＊  現状よりも小径化すること、
＊  小径化しても従来と同等程度のニップ厚を維持した状態で感光体ドラムの表面に圧接させるべく低硬度化して柔軟性を高めること、
＊  低硬度化しても圧縮永久歪みが小さい状態を維持することで、圧接により変形したのち前記圧接を解除しても元の形状になかなか復元されない、いわゆる「ヘタリ」を生じにくくして、前記ヘタリにより形成画像に画像ムラが生じるのを防止できること、
等が求められている。
【０００６】
具体的には、現像ローラの硬度が日本工業規格ＪＩＳ  Ｋ６２５３：２００６「加硫ゴム及び熱可塑性ゴム−硬さの求め方」において規定されたデュロメータ  タイプＡ硬さで表してＡ６０以下で、かつＪＩＳ  Ｋ６２６２：２００６「加硫ゴム及び熱可塑性ゴム−常温，高温及び低温における圧縮永久ひずみの求め方」において規定された圧縮永久歪みが５％以下であることが求められている。なお本明細書では、前記デュロメータ  タイプＡ硬さを、温度２３±１℃、相対湿度５５±１％の環境下で測定した値でもって表すこととする。また圧縮永久歪みを、温度７０±１℃、測定時間２２時間、圧縮率２５％の条件で測定した値でもって表すこととする。
【０００７】
なおヘタリは、例えば保管していたカートリッジをレーザープリンタに装着して画像形成を開始した際や、現像ローラを感光体ドラムの表面に圧接させた状態でレーザープリンタを停止させた状態から画像形成を開始もしくは再開した際等に、前記現像ローラの外周面のうち前記保管や停止の間中、感光体ドラムの表面に圧接され続けていた箇所に前記ローラの外周面の円筒の母線に沿って直線状に発生する。
【０００８】
そして画像形成を開始したり再開したりしても直ちにヘタリが解消されない場合、形成画像のうち現像ローラのヘタリが発生した箇所に対応する位置の濃度が低下して前記形成画像に縞状の濃度のムラ、すなわち画像ムラが生じる。また圧縮永久歪みが大き過ぎる場合だけでなく硬度が高すぎる場合にも、特に画像形成を開始もしくは再開した初期の時点で直ちにヘタリが解消されずに形成画像に画像ムラを生じる場合がある。
【０００９】
現像ローラ等の半導電性ゴムローラは、例えば共重合成分としてエチレンオキサイドを含みイオン導電性を示す共重合ゴムを含有する半導電性ゴム組成物によって形成される。かかるイオン導電性を示す共重合ゴムとしては、例えばエピクロロヒドリン−エチレンオキサイド共重合ゴム、エピクロロヒドリン−エチレンオキサイド−アリルグリシジルエーテル共重合ゴム等のエピクロロヒドリン系の共重合ゴムや、あるいはエチレンオキサイド−アリルグリシジルエーテル共重合ゴム、エチレンオキサイド−プロピレンオキサイド共重合ゴム、エチレンオキサイド−プロピレンオキサイド−アリルグリシジルエーテル共重合ゴム等のポリエーテル系の共重合ゴムが挙げられる。
【００１０】
前記共重合ゴムに必要に応じてクロロプレンゴム（ＣＲ）、アクリロニトリルブタジエン共重合ゴム（ＮＢＲ）等を配合すると共に加硫剤、加硫促進剤等の添加剤を加えて半導電性ゴム組成物を調製し、前記半導電性ゴム組成物をローラの形状に成形したのち加硫させることによって半導電性ゴムローラが得られる（特許文献１〜３等参照）。
ところが発明者が検討したところによると、かかる特許文献１〜３に記載された従来の半導電性ゴムローラはいずれも小径化した際に所定のニップ厚を維持するべく低硬度化した際の圧縮永久歪みが大きいためヘタリを生じやすく、例えば現像ローラとして使用して画像形成を繰り返した際には前記へタリにより形成画像に画像ムラを生じやすいことが明らかとなった。
【先行技術文献】
【特許文献】
【００１１】
【特許文献１】特開２００８−１１６６８４号公報
【特許文献２】特開２００７−３１３８８３号公報
【特許文献３】特開２００７−２８６２３６号公報
【発明の概要】
【発明が解決しようとする課題】
【００１２】
本発明の目的は、特に小径化した際に所定のニップ厚を維持するべく低硬度化して柔軟性を付与した状態での圧縮永久歪みが小さく、ヘタリとそれに伴う画像ムラとを生じにくい半導電性ゴムローラ等を形成できる半導電性ゴム組成物を提供することにある。また本発明の目的は、前記半導電性ゴム組成物を用いて形成された半導電性ゴムローラを提供することにある。
【課題を解決するための手段】
【００１３】
前記課題を解決するため、発明者は、前記従来の半導電性ゴムローラのもとになる半導電性ゴム組成物を構成する各成分について検討した。その結果、従来の半導電性ゴム組成物においてはいずれの場合も加硫剤として硫黄を単独で用いるか、または硫黄とチオウレア類とを併用しており、これらの組み合わせでは低硬度化した際に圧縮永久歪みが大きくなってヘタリとそれに伴う画像ムラとを生じやすいことが明らかとなった。
【００１４】
そこで発明者はさらに検討した結果、共重合成分としてエチレンオキサイドを含む共重合ゴムとクロロプレンゴムとの併用系において、例えば前記引用文献１〜３等で加硫促進剤、加硫剤として個別に例示はされているものの実際には効果が検証されていないチオウレア系加硫促進剤、グアニジン系加硫促進剤、およびパーオキサイド系架橋剤を選択的に、それぞれ特定の割合で組み合わせて加硫反応させることにより、低硬度で柔軟でしかも圧縮永久歪みが小さいため、ヘタリとそれに伴う画像ムラとを生じにくい半導電性ゴムローラを形成できることを見出し本発明を完成するに至った。
【００１５】
すなわち本発明は、共重合成分としてエチレンオキサイドを含む共重合ゴムと、クロロプレンゴムとを少なくとも含むゴム分と、前記ゴム分の総量１００質量部に対して０．５質量部以上、１．５質量部以下のチオウレア系加硫促進剤、０．５質量部以上、１．５質量部以下のグアニジン系加硫促進剤、および０．５質量部以上、２．０質量部以下のパーオキサイド系架橋剤とを含有することを特徴とする半導電性ゴム組成物である。
【００１６】
前記共重合ゴムとしては、特にエピクロロヒドリン−エチレンオキサイド共重合ゴム、およびエピクロロヒドリン−エチレンオキサイド−アリルグリシジルエーテル共重合ゴムからなる群より選ばれた少なくとも１種が好ましい。またゴム分はＮＢＲを含有してもよい。
本発明は、前記本発明の半導電性ゴム組成物からなることを特徴とする半導電性ゴムローラであって、前記各特性に優れている。
【発明の効果】
【００１７】
本発明によれば、特に小径化した際に所定のニップ厚を維持するべく低硬度化して柔軟性を付与した状態での圧縮永久歪みが小さく、ヘタリとそれに伴う画像ムラとを生じにくい半導電性ゴムローラ等を形成できる半導電性ゴム組成物と、前記各特性に優れた半導電性ゴムローラとを提供できる。
【図面の簡単な説明】
【００１８】
【図１】本発明の紙送りローラの、実施の形態の一例を示す斜視図である。
【発明を実施するための形態】
【００１９】
〈半導電性ゴム組成物〉
本発明の半導電性ゴム組成物は、
共重合成分としてエチレンオキサイドを含む共重合ゴム（以下「エチレンオキサイド含有共重合ゴム」と記載する場合がある）と、クロロプレンゴムとを少なくとも含むゴム分と、
前記ゴム分の総量１００質量部に対して０．５質量部以上、１．５質量部以下のチオウレア系加硫促進剤、０．５質量部以上、１．５質量部以下のグアニジン系加硫促進剤、および０．５質量部以上、２．０質量部以下のパーオキサイド系架橋剤と、
を含有することを特徴とするものである。
【００２０】
前記のうちエチレンオキサイド含有共重合ゴムとしては、例えばエピクロロヒドリン−エチレンオキサイド共重合ゴム、エピクロロヒドリン−エチレンオキサイド−アリルグリシジルエーテル共重合ゴム、エチレンオキサイド−アリルグリシジルエーテル共重合ゴム、エチレンオキサイド−プロピレンオキサイド共重合ゴム、エチレンオキサイド−プロピレンオキサイド−アリルグリシジルエーテル共重合ゴム等の、共重合成分としてエチレンオキサイドを含みイオン導電性を示す共重合ゴムの１種または２種以上が挙げられる。
【００２１】
中でもエピクロロヒドリン−エチレンオキサイド共重合ゴム、およびエピクロロヒドリン−エチレンオキサイド−アリルグリシジルエーテル共重合ゴムからなる群より選ばれた少なくとも１種が好ましい。
エチレンオキサイドは、多くのイオンを安定化することにより半導電性ゴムローラの体積固有抵抗を低下する働きをする。しかしエチレンオキサイドが多すぎる場合には前記エチレンオキサイドの結晶化が起こり分子鎖のセグメント運動が妨げられるため、逆に半導電性ゴムローラの体積固有抵抗が上昇する傾向がある。またエチレンオキサイドが多すぎる場合には半導電性ゴムローラの硬度が上昇したり、加硫前の半導電性ゴム組成物の粘度が上昇して成形性が低下したりするおそれもある。
【００２２】
そのため、エピクロロヒドリン−エチレンオキサイド共重合ゴムにおいてエチレンオキサイド含量は３０モル％以上、８０モル％以下、特に５０モル％以上、８０モル％以下であるのが好ましい。
またアリルグリシジルエーテルは、それ自体が側鎖として自由体積を確保するために機能することにより、エチレンオキサイドの結晶化を抑制して半導電性ゴムローラの体積固有抵抗を低下させる働きをする。しかしアリルグリシジルエーテルが過剰に存在してもそれ以上の効果が得られないだけでなく、加硫後の架橋点の数が多くなるため半導電性ゴムローラの体積固有抵抗が却って上昇する傾向がある。また半導電性ゴムローラの引張強度や疲労特性、耐屈曲性等が低下するおそれもある。
【００２３】
そのためエピクロロヒドリン−エチレンオキサイド−アリルグリシジルエーテル共重合ゴムにおいて、エチレンオキサイド含量が前記エピクロロヒドリン−エチレンオキサイド共重合ゴムと同じ範囲内にあるときアリルグリシジルエーテル含量は０．５モル％以上、１０モル５以下、特に２モル％以上、６モル％以下であるのが好ましい。
クロロプレンゴムは塩素原子を多く含有するため、前記クロロプレンゴムを含む半導電性ゴム組成物を用いて形成した半導電性ゴムローラを例えば現像ローラとして使用した場合には、プラス帯電性のトナーを容易かつ効率よく帯電できる。そのため前記半導電性ゴムローラを、プラス帯電性のトナーを用いる方式のレーザープリンタ等に現像ローラとして組み込んで使用することにより優れた帯電特性を発揮できる。
【００２４】
クロロプレンゴムはクロロプレンを乳化重合させて合成され、その際に用いる分子量調整剤の種類によって硫黄変性タイプと非硫黄変性タイプとに分類される。このうち硫黄変性タイプのクロロプレンゴムは、クロロプレンと分子量調整剤としての硫黄とを共重合したポリマーをチウラムジスルフィド等で可塑化し、所定の粘度に調製して得られる。
また非硫黄変性タイプのクロロプレンゴムは、メルカプタン変性タイプ、キサントゲン変性タイプ等に分類される。メルカプタン変性タイプのクロロプレンゴムは、例えばｎ−ドデシルメルカプタン、ｔｅｒｔ−ドデシルメルカプタン、オクチルメルカプタン等のアルキルメルカプタン類を分子量調整剤として使用して前記と同様にして合成される。またキサントゲン変性タイプのクロロプレンゴムは、アルキルキサントゲン化合物を分子量調整剤として使用して前記と同様にして合成される。
【００２５】
またクロロプレンゴムは、その結晶化速度に基づいて前記結晶化速度が遅いタイプ、中庸であるタイプ、および早いタイプに分類される。本発明においてはいずれのタイプのクロロプレンゴムを用いてもよいが、中でも非硫黄変性タイプで、かつ結晶化速度が遅いタイプのクロロプレンゴムが好ましい。
またクロロプレンゴムとしては、クロロプレンと他の共重合成分との共重合体を用いてもよい。前記他の共重合成分としては、例えば２，３−ジクロロ−１，３−ブタジエン、１−クロロ−１，３−ブタジエン、スチレン、アクリロニトリル、メタクリロニトリル、イソプレン、ブタジエン、アクリル酸、アクリル酸エステル、メタクリル酸、およびメタクリル酸エステル等の１種または２種以上が挙げられる。
【００２６】
ゴム分として前記エチレンオキサイド含有共重合ゴムとクロロプレンゴムとを併用する場合、両者の割合は質量比（エチレンオキサイド含有共重合ゴム）／（クロロプレンゴム）＝３０／７０〜７０／３０、特に４０／６０〜６０／４０であるのが好ましい。この範囲よりクロロプレンゴムの割合が少ない場合には、先に説明したプラス帯電性のトナーを容易かつ効率よく帯電させる効果が不十分になるおそれがある。
【００２７】
一方、前記範囲よりクロロプレンゴムの割合が多い場合には、相対的にエチレンオキサイド含有共重合ゴムの割合が少なくなる分、半導電性ゴムローラの導電性が低下するため、却ってプラス帯電性のトナーを容易かつ効率よく帯電させる効果が不十分になるおそれがある。
ゴム分はＮＢＲを含有してもよい。例えばＮＢＲとクロロプレンゴムとを混合し、クロロプレンゴムが微分散した状態でエチレンオキサイド含有共重合ゴムを混合すると、ＮＢＲとクロロプレンゴムとは官能基が異なるにも拘らずきわめて細かく分散する。そのため前記３者が微分散することによる効果として、半導電性ゴムローラの硬度を低下させて柔軟性を高めると共に伸び率を向上し、かつ圧縮永久歪みを低減できる。また硬度の温度依存性を低減して、広い温度範囲で半導電性ゴムローラの硬度を所定の範囲に維持できる。さらには、半導電性ゴムローラの比重を低減して軽量化を図ることができ、前記軽量化と柔軟性、伸び率の向上とによって半導電性ゴムローラの耐摩耗性も向上できる。
【００２８】
ＮＢＲとしてはアクリロニトリル含量が２４％以下である低ニトリルＮＢＲ、２５〜３０％である中ニトリルＮＢＲ、３１〜３５％である中高ニトリルＮＢＲ、３６〜４２％である高ニトリルＮＢＲ、４３％以上である極高ニトリルＮＢＲのいずれも用いてもよい。特に比重の小さい低ニトリルＮＢＲを用いると半導電性ゴムローラの比重を低減して軽量化を図ることができる。
【００２９】
ゴム分としてエチレンオキサイド含有共重合ゴムとクロロプレンゴムとＮＢＲの３者を併用する場合、前記エチレンオキサイド含有共重合ゴムに対するクロロプレンゴムとＮＢＲの合計の割合は質量比（エチレンオキサイド含有共重合ゴム）／（クロロプレンゴム＋ＮＢＲ）＝３０／７０〜７０／３０、特に４０／６０〜６０／４０であるのが好ましい。また前記のうちクロロプレンゴムとＮＢＲの割合は質量比（クロロプレンゴム）／（ＮＢＲ）＝３０／７０〜７０／３０、特に４０／６０〜６０／４０であるのが好ましい。
【００３０】
この範囲よりＮＢＲの割合が多い場合には、ＮＢＲを含有させることによる、先に説明した半導電性ゴムローラの硬度を低下させて柔軟性を高めると共に伸び率を向上し、かつ圧縮永久歪みを低減する効果等が不十分になるおそれがある。
一方、前記範囲よりＮＢＲが多い場合には、前記ＮＢＲがクロロプレンゴムと逆極性の帯電極性を有するため、相対的にクロロプレンゴムの割合が少なくなることと相まって、先に説明したプラス帯電性のトナーを容易かつ効率よく帯電させる効果が不十分になるおそれがある。
【００３１】
加硫促進剤としては、チオウレア系加硫促進剤とグアニジン系加硫促進剤とを併用する。このうちチオウレア系加硫促進剤としては、例えばＮ，Ｎ′−ジフェニルチオウレア、Ｎ，Ｎ′−ジエチルチオウレア、ジブチルチオウレア、ジラウリルチオウレア、トリメチルチオウレア、エチレンチオウレア（２−メルカプトイミダゾリン）等の１種または２種以上が挙げられる。特に２−メルカプトイミダゾリンが好ましい。
【００３２】
チオウレア系加硫促進剤の添加量は、ゴム分の総量１００質量部に対して０．５質量部以上、１．５質量部以下である必要がある。添加量が０．５質量部未満ではゴム分の加硫が不十分で、半導電性ゴムローラの圧縮永久歪みが大きくなり過ぎるため、ヘタリとそれに伴う画像ムラとを生じる。また感光体ドラムの汚染を生じる。すなわち、ゴム分子の架橋点が少なくなり鎖が疎になることによって低分子量のゴム成分等が半導電性ゴムローラの表面に析出しやすくなり、析出した前記ゴム成分等が感光体ドラムの表面に転移し、付着して形成画像の画質を低下させる。
【００３３】
また添加量が１．５質量部を超える場合にはゴム分の加硫が過剰になって、半導電性ゴムローラが硬くなりすぎるため、却ってヘタリとそれに伴う画像ムラとを生じる。また感光体ドラムの汚染を生じる。すなわち、過剰に添加されたチオウレア系加硫促進剤の反応残渣や、あるいは未反応のチオウレア系加硫促進剤等が半導電性ローラの表面に析出して感光体ドラムの表面に転移し、前記表面に付着したり、前記表面に設けられた感光層を構成する感光材料等と反応したりして形成画像の画質を低下させる。
【００３４】
なおこれらの問題が生じるのをより一層効果的に抑制して、圧縮永久歪みおよび硬度が適度に調整された、ヘタリとそれに伴う画像ムラとを生じにくい半導電性ゴムローラを形成することを考慮すると、前記チオウレア系加硫促進剤の添加量は、前記範囲内でも０．８質量部以上、１．２質量部以下、特に１．０質量部前後であるのが好ましい。
グアニジン系加硫促進剤としては、例えば１，３−ジフェニルグアニジン、ジ−ｏ−トリルグアニジン、１−ｏ−トリルビグアニド、ジカテコールボレートのジ−ｏ−トリルグアニジン塩等の１種または２種以上が挙げられる。特にジ−ｏ−トリルグアニジンが好ましい。
【００３５】
グアニジン系加硫促進剤の添加量は、ゴム分の総量１００質量部に対して０．５質量部以上、１．５質量部以下である必要がある。添加量が０．５質量部未満ではゴム分の加硫が不十分で、半導電性ゴムローラの圧縮永久歪みが大きくなり過ぎるため、ヘタリとそれに伴う画像ムラとを生じる。また感光体ドラムの汚染を生じる。すなわち、ゴム分子の架橋点が少なくなり鎖が疎になることによって低分子量のゴム成分等が半導電性ゴムローラの表面に析出しやすくなり、析出した前記ゴム成分等が感光体ドラムの表面に転移し、付着して形成画像の画質を低下させる。
【００３６】
また添加量が１．５質量部を超える場合にはゴム分の加硫が過剰になって、半導電性ゴムローラが硬くなりすぎるため、却ってヘタリとそれに伴う画像ムラとを生じる。また感光体ドラムの汚染を生じる。すなわち、過剰に添加されたグアニジン系加硫促進剤の反応残渣や、あるいは未反応のグアニジン系加硫促進剤等が半導電性ローラの表面に析出して感光体ドラムの表面に転移し、前記表面に付着したり、前記表面に設けられた感光層を構成する感光材料等と反応したりして形成画像の画質を低下させる。特にグアニジン系加硫促進剤は、他の加硫促進剤よりも析出を生じやすい。
【００３７】
なおこれらの問題が生じるのをより一層効果的に抑制して、圧縮永久歪みおよび硬度が適度に調整された、ヘタリとそれに伴う画像ムラとを生じにくい半導電性ゴムローラを形成することを考慮すると、前記グアニジン系加硫促進剤の添加量は、前記範囲内でも０．８質量部以上、１．２質量部以下、特に１．０質量部前後であるのが好ましい。
加硫剤としてはパーオキサイド系架橋剤を用いる。パーオキサイド系架橋剤としては、例えばケトンパーオキサイド類、ジアシルパーオキサイド類、ハイドロパーオキサイド類、ジアルキルパーオキサイド類等の１種または２種以上が挙げられる。
【００３８】
またアルキルパーオキサイド類としては、例えばジ-ｔ−ブチルパーオキサイド、ｔ−ブチル−α−クミルパーオキサイド、ジ−α−クミルパーオキサイド、１，３−ビス〔（ｔ−ブチルパーオキシ）イソプロピル〕ベンゼン、１，４−ビス〔（ｔ−ブチルパーオキシ）イソプロピル〕ベンゼン、１，１−ビス（ｔ−ブチルパーオキシ）シクロヘキサン、２，５−ジメチル−２，５−ビス（ｔ−ブチルパーオキシ）ヘキサン、２，５−ジメチル−２，５−ビス（ｔ−ブチルパーオキシ）−３−へキシン等が挙げられ、特にジ−α−クミルパーオキサイドが好ましい。
【００３９】
パーオキサイド系架橋剤の添加量は、ゴム分の総量１００質量部に対して０．５質量部以上、２．０質量部以下である必要がある。添加量が０．５質量部未満ではゴム分の加硫が不十分で、半導電性ゴムローラの圧縮永久歪みが大きくなり過ぎるため、ヘタリとそれに伴う画像ムラとを生じる。また感光体ドラムの汚染を生じる。すなわち、ゴム分子の架橋点が少なくなり鎖が疎になることによって低分子量のゴム成分等が半導電性ゴムローラの表面に析出しやすくなり、析出した前記ゴム成分等が感光体ドラムの表面に転移し、付着して形成画像の画質を低下させる。
【００４０】
また添加量が２．０質量部を超える場合にはゴム分の加硫が過剰になって、半導電性ゴムローラが硬くなりすぎるため、却ってヘタリとそれに伴う画像ムラとを生じる。また感光体ドラムの汚染を生じる。すなわち、過剰に添加されたパーオキサイド系加硫剤が結晶となって半導電性ローラの表面に析出して感光体ドラムの表面に転移し、前記表面に付着したり、前記表面に設けられた感光層を酸化劣化させたりして形成画像の画質を低下させる。
【００４１】
なおこれらの問題が生じるのをより一層効果的に抑制して、圧縮永久歪みおよび硬度が適度に調整された、ヘタリとそれに伴う画像ムラとを生じにくい半導電性ゴムローラを形成することを考慮すると、前記パーオキサイド系架橋剤の添加量は、前記範囲内でも０．８質量部以上、１．２質量部以下、特に１．０質量部前後であるのが好ましい。
本発明の半導電性ゴム組成物には、前記各成分の他にさらに必要に応じて、例えば加硫促進助剤、可塑剤、加工助剤、充填剤、受酸剤、誘電正接調整剤、老化防止剤、酸化防止剤、スコーチ防止剤、紫外線吸収剤、滑剤、顔料、難燃剤、中和剤、気泡防止剤等の添加剤を適宜の割合で含有させてもよい。
【００４２】
このうち加硫促進助剤としては酸化亜鉛等の金属酸化物、ステアリン酸、オレイン酸、綿実脂肪酸等の脂肪酸など、従来公知の種々の加硫促進助剤が挙げられる。また可塑剤としてはジブチルフタレート、ジオクチルフタレート、トリクレジルホスフェート等の各種可塑剤やあるいはワックス等が挙げられ、加工助剤としてはステアリン酸等の脂肪酸が挙げられる。
【００４３】
充填剤としては酸化亜鉛、シリカ、カーボン、カーボンブラック、クレー、タルク、炭酸カルシウム、炭酸マグネシウム、水酸化アルミニウム、アルミナ等が挙げられる。スコーチ防止剤としてはＮ−シクロヘキシルチオフタルイミド、無水フタル酸、Ｎ−ニトロソジフェニルアミン、２，４−ジフェニル−４−メチル−１−ペンテン等が挙げられる。
受酸剤は、半導電性ゴム組成物の加硫時にハロゲン系ゴム、すなわちエピクロロヒドリン−エチレンオキサイド共重合ゴム、エピクロロヒドリン−エチレンオキサイド−アリルグリシジルエーテル共重合ゴム、クロロプレンゴム等から発生する塩素系ガスの残留および前記塩素系ガスによる感光体ドラムの汚染を防止する働きをする。前記受酸剤としては、ゴムに対する分散性に優れていることからハイドロタルサイト類が好ましい。
【００４４】
誘電正接調整剤は、特に半導電性ゴムローラを現像ローラとして使用する場合に、その誘電正接を所定の範囲に調整するために添加される。誘電正接とは、電気の流し易さ（導電率）とコンデンサー成分（静電容量）の影響度を示す指標であり、交流電流を印加した際の位相遅れを示すパラメーターでもあって、電圧をかけた時のコンデンサー成分割合の大きさを示している。前記誘電正接は、例えばレーザープリンタ等の現像部においてトナーが量規制ブレードにより高圧で現像ローラに接触された際に生成される帯電量と、前記トナーが現像ローラの外周面に付着されて感光体ドラムの表面へ搬送されるまでに現像ローラに逃げる帯電量とによって表され、感光体ドラムと接触直前のトナーの帯電量を示す指標となる。
【００４５】
誘電正接が大きいと電気（電荷）を通しやすく分極は進みにくい。逆に誘電正接が小さいと電気（電荷）を通しにくく分極が進むことになる。よって誘電正接が小さい方が現像ローラのコンデンサー的特性が高く、摩擦帯電で生じたトナー上の電荷を逃すことなく維持できる。すなわちトナーに帯電性を付加でき、付加した帯電性を維持することができる。かかる効果を得るために誘電正接調整剤を添加する場合がある。前記誘電正接調整剤としては、平均一次粒径が１００〜２５０ｎｍで、球形状または球形に近い形状の弱導電性カーボンブラックや、脂肪酸処理された炭酸カルシウム等が挙げられる。
【００４６】
〈半導電性ゴムローラ〉
図１は、本発明の半導電性ゴムローラの、実施の形態の一例を示す斜視図である。
図１を参照して、この例の半導電性ゴムローラ１は、前記本発明の半導電性ゴム組成物からなる円筒状のローラ本体２と、前記ローラ本体２の中心の通孔３に挿通されたシャフト４とを含んでいる。シャフト４は、例えばアルミニウム、アルミニウム合金、ステンレス鋼等の金属によって一体に形成される。ローラ本体２と軸４とは、例えば導電性を有する接着剤等により電気的に接合されると共に機械的に固定されて一体に回転される。
【００４７】
ローラ本体２の厚みは特に限定されないが、例えばレーザープリンタ等の現像ローラとして使用する場合には、前記現像ローラの小型化、軽量化を図りながら適度なニップ厚を確保するために厚みが０．５ｍｍ以上、２０ｍｍ以下、中でも１ｍｍ以上、１５ｍｍ以下、特に４ｍｍ以上、１５ｍｍ以下程度であるのが好ましい。
前記ローラ本体２は、本発明の半導電性ゴム組成物を用いて従来同様に形成される。すなわち半導電性ゴム組成物を、押出成形機を用いて混練しながら加熱して溶融させた状態で、前記ローラ本体２の断面形状、すなわち円環状に対応するダイを通して長尺の円筒状に押し出し、冷却して固化させたのち所定の長さにカットし、通孔３に加硫用の仮のシャフトを挿通して加硫缶内で加熱して加硫させる。
【００４８】
次いで外周面に導電性の接着剤を塗布したシャフト４に装着しなおして、前記接着剤が熱硬化性接着剤である場合は加熱により前記熱硬化性接着剤を硬化させてローラ本体２とシャフト４とを電気的に接合する共に機械的に固定する。そして必要に応じてさらにその外周面を所定の表面粗さになるように研磨したりする。これにより図１に示す半導電性ゴムローラ１が製造される。
【００４９】
なおローラ本体２は、外周面側の外層と軸４側の内層の２層構造に形成してもよい。その場合、少なくとも外層を本発明の半導電性ゴム組成物によって形成すればよい。
また、前記半導電性ゴムローラ１を現像ローラとして使用する場合は、ローラ本体２の軸方向の両端に、トナー漏れを防止するためのシール部を設けてもよい。前記シール部は、例えばフッ素樹脂等の不織布やシートにより、外径がローラ本体２の外径より大きい円板状等に形成される。
【００５０】
またローラ本体２の表面に酸化膜を形成すると、前記酸化膜が誘電層として機能して半導電性ゴムローラ１の誘電正接を低減できる。また現像ローラの場合は酸化膜が低摩擦層となることでトナー離れがよくなり、画像形成が容易に行われ、その結果より良好な画像が得られる。
酸化膜としては多数のＣ＝Ｏ基またはＣ−Ｏ基等を有する酸化膜が好ましい。酸化膜は、ローラ本体２の表面に紫外線照射あるいは／およびオゾン照射等の処理を施すことにより前記ローラ本体２の表層部分を酸化して形成される。中でも紫外線照射により酸化膜を形成するのが、処理時間が早くコストも低いことから好ましい。
【００５１】
以上のようにして製造される本発明の半導電性ゴムローラ１は、先に説明したようにローラ本体２のデュロメータ  タイプＡ硬さがＡ６０以下であることが好ましい。ローラ本体２のデュロメータ  タイプＡ硬さをＡ６０以下とすることにより、前記ローラ本体２に適度な柔軟性を付与して小径化した際に所定のニップ厚を維持できる。
またローラ本体２が硬くなりすぎるのを防止して、例えば感光体ドラムの表面に圧接させた状態でレーザープリンタを停止させた状態から画像形成を開始もしくは再開した際に、ローラ本体２にヘタリが生じて、形成画像に画像ムラが発生するのを防止することもできる。
【００５２】
なお、これらの効果をより一層向上することを考慮すると、ローラ本体２のデュロメータ  タイプＡ硬さは、前記範囲内でもＡ４０以上、Ａ６０以下、特にＡ４５以上、Ａ５５以下であるのが好ましい。デュロメータ  タイプＡ硬さの測定条件は、先に説明したように温度２３±１℃、相対湿度５５±１％である。
またローラ本体２の圧縮永久歪みは５％以下であることが好ましい。圧縮永久歪みを５％以下とすることにより、前記柔軟なローラ本体２を感光体ドラムの表面に圧接させた状態でレーザープリンタを停止させた状態から画像形成を開始もしくは再開した際にヘタリが生じて、形成画像に画像ムラが発生するのを防止することができる。
【００５３】
なお、かかる効果をより一層向上することを考慮すると、ローラ本体２の圧縮永久歪みは、前記範囲内でも３％以下であるのが好ましい。圧縮永久歪みの下限は特に限定されない。全く圧縮永久歪みを生じない、すなわち圧縮永久歪みが０％であるのが理想的であるが、前記範囲内であれば十分に効果的である。圧縮永久歪みの測定条件は、これも先に説明したように温度７０±１℃、測定時間２２時間、圧縮率２５％の条件である。
【００５４】
またローラ本体２は、温度２３±１℃、相対湿度５５±１％の条件下で測定される、印加電圧１００Ｖにおける電気抵抗値が１０３Ω以上、１０９Ω以下であるのが好ましい。電気抵抗値を１０３Ω以上とすることにより、ローラ本体２を流れる電流を制御して画像不良の発生を抑制し、感光体ドラムへの放電を防ぐことができる。
一方、電気抵抗値を１０９Ω以下とすることにより、例えば現像ローラとして使用した際にトナー供給等の効率を維持し、かつトナーが感光体ドラムの表面に移行する際に現像ローラの電圧降下が起って、それ以後現像ローラから感光体ドラムへ確実にトナーを搬送できず画像不良が生じるのを防ぐことができる。
【００５５】
なお、これらの効果をより一層向上することを考慮すると、現像ローラの場合、前記条件での電気抵抗値は、前記範囲内でも１０５Ω以上、１０７Ω以下であるのがさらに好ましい。
またローラ本体２は、半導電性ゴムローラ１を現像ローラとして使用する場合、電圧５Ｖ、周波数１００Ｈｚの交流電圧を印加した際の誘電正接が０．１〜１．８であるのが好ましい。
【００５６】
誘電正接を１．８以下とすることにより、半導電性ゴムローラ１のコンデンサー的特性を高めて、摩擦帯電で生じたトナー上の電荷をロールから逃すことなく維持できる。すなわちトナーに帯電性を付加でき、付加した帯電性を維持することができる。
一方、誘電正接を０．１以上とすることにより、帯電量が上がりすぎて印刷濃度が低下しすぎるのを防いだり、誘電正接調整剤の添加量が多くなってローラ本体２が硬くなるのを避けたりすることができる。
【００５７】
なお、これらの効果をより一層向上することを考慮すると、誘電正接は、前記範囲内でも０．３以上、１．０以下、特に０．５以上、０．８以下であるのがさらに好ましい。
ローラ本体２のデュロメータ  タイプＡ硬さ、圧縮永久歪み、および電気抵抗値を前記範囲内に調整するには、先に説明したように前記ローラ本体２のもとになるエチレンオキサイド含有共重合ゴムにおけるエチレンオキサイドその他の共重合成分の含量、前記エチレンオキサイド含有共重合ゴムとクロロプレンゴム、ＮＢＲの配合比率、２種の加硫促進剤およびパーオキサイド系架橋剤の配合比率等を、先に説明した範囲内で適宜調整すればよい。
【００５８】
また誘電正接を前記範囲内に調整するには、誘電正接調整剤の添加量や、ローラ本体２の表面に形成する酸化膜の厚み等を調整すればよい。
本発明の半導電性ゴムローラ１は、前記現像ローラの他、例えば帯電ローラ、転写ローラ、クリーニングローラ等としてレーザープリンタ、静電式複写機、普通紙ファクシミリ装置、これらの複合機等の電子写真装置等に用いることができる。また本発明の半導電性ゴム組成物は、前記半導電性ゴムローラの他、前記電子写真装置等に組み込まれる半導電性ゴムブレード、半導電性ゴムベルト等の形成材料として用いることができる。
【実施例】
【００５９】
〈実施例１〉
共重合成分としてエチレンオキサイドを含む共重合ゴムとしてのエピクロロヒドリン−エチレンオキサイド共重合ゴム〔ＥＣＯ、ダイソー(株)製のエピクロマー（登録商標）Ｄ〕５０質量部と、クロロプレンゴム〔ＣＲ、昭和電工(株)製のショウプレン（登録商標）ＷＲＴ〕５０質量部とをゴム分として用い、前記ゴム分の総量１００質量部あたり１．０質量部のチオウレア系加硫促進剤〔２−メルカプトイミダゾリン、川口化学工業(株)製のアクセル（登録商標）２２−Ｓ〕、１．０質量部のグアニジン系加硫促進剤〔１，３−ジ−ｏ−トリルグアニジン、大内新興化学(株)製のノクセラー（登録商標）ＤＴ〕、および１．０質量部のパーオキサイド系架橋剤〔ジ−α−クミルパーオキサイド、日油(株)製のパークミル（登録商標）Ｄ〕を配合し、バンバリーミキサで混練して半導電性ゴム組成物を調製した。
【００６０】
前記半導電性ゴム組成物を押出機に供給して外径φ２２ｍｍ、内径φ９〜９．５ｍｍの筒状に押出成形した後、外径φ８ｍｍの加硫用シャフトに装着して加硫缶内で１６０℃×１時間加硫させた。次いで外周面に導電性の熱硬化性接着剤を塗布した外径φ１０ｍｍのシャフトに装着しなおしてオーブン中で１６０℃に加熱して接着したのち両端をカットし、円筒研磨機を用いて外周面をトラバース研磨し、次いで鏡面研磨して十点平均粗さＲｚＪＩＳ９４が３〜５μｍになるように仕上げて、外径φ２０ｍｍ（公差０．０５）のローラ本体を有する半導電性ゴムローラを作製した。
【００６１】
〈実施例２、３、比較例１、２〉
ゴム分の総量１００質量部あたりのチオウレア系加硫促進剤の添加量を０．４質量部（比較例１）、０．５質量部（実施例２）、１．５質量部（実施例３）、および１．６質量部（比較例２）としたこと以外は実施例１と同様にして半導電性ゴム組成物を調製し、半導電性ゴムローラを作製した。
【００６２】
〈実施例４、５、比較例３、４〉
ゴム分の総量１００質量部あたりのグアニジン系加硫促進剤の添加量を０．４質量部（比較例３）、０．５質量部（実施例４）、１．５質量部（実施例５）、および１．６質量部（比較例４）としたこと以外は実施例１と同様にして半導電性ゴム組成物を調製し、半導電性ゴムローラを作製した。
【００６３】
〈実施例６、７、比較例５、６〉
ゴム分の総量１００質量部あたりのパーオキサイド系架橋剤の添加量を０．４質量部（比較例５）、０．５質量部（実施例６）、２．０質量部（実施例７）、および２．１質量部（比較例６）としたこと以外は実施例１と同様にして半導電性ゴム組成物を調製し、半導電性ゴムローラを作製した。
【００６４】
〈実施例８〉
エピクロロヒドリン−エチレンオキサイド共重合ゴムの量を３０質量部、クロロプレンゴムの量を７０質量部としたこと以外は実施例１と同様にして半導電性ゴム組成物を調製し、半導電性ゴムローラを作製した。
〈実施例９〉
エピクロロヒドリン−エチレンオキサイド共重合ゴムの量を７０質量部、クロロプレンゴムの量を３０質量部としたこと以外は実施例１と同様にして半導電性ゴム組成物を調製し、半導電性ゴムローラを作製した。
【００６５】
〈実施例１０〉
エピクロロヒドリン−エチレンオキサイド共重合ゴムに代えて、エピクロロヒドリン−エチレンオキサイド−アリルグリシジルエーテル共重合ゴム〔ＧＥＣＯ、ダイソー(株)製のエピオン（登録商標）３０１〕５０質量部を用いたこと以外は実施例１と同様にして半導電性ゴム組成物を調製し、半導電性ゴムローラを作製した。
【００６６】
〈実施例１１〉
クロロプレンゴムの量を２５質量部とし、かつＮＢＲ〔アクリロニトリル含量３１．５％、日本ゼオン(株)製のニポール（登録商標）ＤＮ２２３〕２５質量部を加えたこと以外は実施例１と同様にして半導電性ゴム組成物を調製し、半導電性ゴムローラを作製した。
〈比較例７〉
ゴム分の総量１００質量部あたり１．５質量部のチアゾール系加硫促進剤〔ジ−２−ベンゾチアゾリルジスルフィド、大内新興化学(株)製のノクセラーＤＭ〕、０．５質量部のチウラム系加硫促進剤〔テトラメチルチウラムモノスルフィド、大内新興化学(株)製のノクセラーＴＳ〕、および１．５質量部の硫黄（加硫剤）を配合したこと以外は実施例１と同様にして半導電性ゴム組成物を調製し、半導電性ゴムローラを作製した。
【００６７】
前記各実施例、比較例で調整した半導電性ゴム組成物、および作製した半導電性ゴムローラに対し、下記の各試験を行なってその特性を評価した。
〈デュロメータ  タイプＡ硬さ測定〉
前記各実施例、比較例で作製した半導電性ゴムローラのローラ本体のデュロメータ  タイプＡ硬さを、ＪＩＳ  Ｋ６２５３：２００６「加硫ゴム及び熱可塑性ゴム−硬さの求め方」において規定された規格に準拠したゴム硬度計〔高分子計器(株)製のアスカーゴム硬度計Ａ型〕を用いて測定した。測定条件は温度２３±１℃、相対湿度５５±１％とした。
【００６８】
〈圧縮永久歪み測定〉
前記各実施例、比較例で調整した半導電性ゴム組成物を用いて、半導電性ゴムローラを形成した際と同条件で加硫させて、ＪＩＳ  Ｋ６２６２：２００６「加硫ゴム及び熱可塑性ゴム−常温，高温及び低温における圧縮永久ひずみの求め方」に規定された小型試験片を作製した。そして前記小型試験片について、前記規格に規定された測定方法により圧縮永久歪みを測定した。測定の条件は、温度７０±１℃、測定時間２２時間、圧縮率２５％とした。
【００６９】
〈感光体ドラム汚染試験〉
プラス帯電性の非磁性１成分トナーを使用する市販のレーザープリンタ用のカートリッジの現像ローラを、前記各実施例、比較例で作製した半導電性ゴムローラと交換し、前記カートリッジを温度５０℃に設定した恒温槽中で５日間静置したのち温度２２℃、相対湿度５５％の環境下で１日静置した。そして前記レーザープリンタに装着して連続して画像を形成し、形成画像を観察して感光体ドラムの汚染の有無を下記の基準で評価した。
【００７０】
×：１枚目の形成画像から感光体ドラムの汚染による形成画像の画質の低下が見られ、１０枚連続で画像形成しても前記汚染による画質の低下は解消されなかった。
△：１枚目の形成画像から感光体ドラムの汚染による形成画像の画質の低下が見られたが、１０枚連続で画像形成すると１０枚目から以降は汚染による画質の低下が解消された。
【００７１】
○：１枚目の形成画像から感光体ドラムの汚染による形成画像の画質の低下はみられなかった。
〈画像ムラ〉
プラス帯電性の非磁性１成分トナーを使用する市販のレーザープリンタ用のカートリッジの現像ローラを、前記各実施例、比較例で作製した半導電性ゴムローラと交換し、前記カートリッジを温度２２℃、相対湿度５５％の環境下で一昼夜静置したのち前記レーザープリンタに装着して連続して画像を形成し、形成画像を観察して画像ムラの有無を下記の基準で評価をした。
【００７２】
×１枚目の形成画像から画像ムラが見られ、１０枚連続で画像形成しても画像ムラは消えなかった。
△：１枚目の形成画像から画像ムラが見られたが、１０枚連続で画像形成すると１０枚目から以降は画像ムラが消えた。
○：１枚目の形成画像から画像ムラはみられなかった。
【００７３】
以上の結果を表１、２に示す。
【００７４】
【表１】
2010180357.tif 000003
【００７５】
【表２】
2010180357.tif 000004
【００７６】
両表の実施例１〜１１と比較例７の結果から、エチレンオキサイド含有共重合ゴムとクロロプレンゴムおよび／またはＮＢＲとの併用系において、加硫促進剤として所定量のチオウレア系加硫促進剤とグアニジン系加硫促進剤とを併用し、かつ加硫剤として所定量のパーオキサイド系架橋剤を用いることにより、低硬度化して柔軟性を付与した状態での圧縮永久歪みが小さく、ヘタリとそれに伴う画像ムラとを生じにくい半導電性ゴムローラを形成できることが判った。
【００７７】
また実施例１〜３、比較例１、２の結果より、チオウレア系加硫促進剤の量は、ゴム分の総量１００質量部に対して０．５質量部以上、１．５質量部以下である必要があること、実施例１、４、５、比較例３、４の結果より、グアニジン系加硫促進剤の量は、ゴム分の総量１００質量部に対して０．５質量部以上、１．５質量部以下である必要があること、さらに実施例１、６、７、比較例５，６の結果より、パーオキサイド系架橋剤の量は、ゴム分の総量１００質量部に対して０．５質量部以上、２．０質量部以下である必要があることが判った。
【００７８】
さらに実施例１、８、９よりエチレンオキサイド含有共重合ゴムとクロロプレンゴムの割合は３０／７０〜７０／３０であるのが好ましいこと、実施例１、１０の結果より、エチレンオキサイド含有共重合ゴムとしてはエピクロロヒドリン−エチレンオキサイド共重合ゴム、およびエピクロロヒドリン−エチレンオキサイド−アリルグリシジルエーテル共重合ゴムのいずれも使用可能であること、実施例１、１１の結果よりゴム分としてＮＢＲを含有させることでローラ本体をさらに低硬度化できることが判った。
【符号の説明】
【００７９】
１     半導電性ゴムローラ
２     ローラ本体
３     通孔
４     シャフト
【図１】
2010180357.tif 000005